(57)【要約】【課題】本発明の目的は、高い結晶性、流動性、表面平滑性を備えたフィルムを提供することにある。【解決手段】フッ化ビニリデン系樹脂（Ａ）及びアクリル系樹脂（Ｂ）を含有する樹脂組成物からなるフィルムであって、樹脂組成物は、ＪＩＳ  Ｋ７２１０に準拠し、温度２００℃、荷重５．０ｋｇで測定したメルトマスフローレートが１０〜３０［ｇ／１０分］、且つ、結晶融解エンタルピーが１０〜４５Ｊ／ｇであり、フィルムは、ＪＩＳ  Ｋ７１２７に準拠してそれぞれ測定したＭＤ方向とＴＤ方向の引張降伏応力の比（ＭＤ／ＴＤ）が１．０５〜２．００、且つ、少なくとも一方の面の表面の算術平均粗さが２００ｎｍ以下である、フィルム。【選択図】  なし【特許請求の範囲】
【請求項１】
フッ化ビニリデン系樹脂（Ａ）及びアクリル系樹脂（Ｂ）を含有する樹脂組成物からなるフィルムであって、
前記樹脂組成物は、ＪＩＳ  Ｋ７２１０に準拠し、温度２００℃、荷重５．０ｋｇで測定したメルトマスフローレートが１０〜３０［ｇ／１０分］、且つ、結晶融解エンタルピーが１０〜４５Ｊ／ｇであり、
前記フィルムは、ＪＩＳ  Ｋ７１２７に準拠してそれぞれ測定したＭＤ方向とＴＤ方向の引張降伏応力の比（ＭＤ／ＴＤ）が１．０５〜２．００、且つ、少なくとも一方の面の表面の算術平均粗さが２００ｎｍ以下である、フィルム。
【請求項２】
アクリル系樹脂（Ｂ）がマクロモノマー単位を含有する、請求項１に記載のフィルム。
【請求項３】
ヘーズが６％以下である、請求項１又は２に記載のフィルム。
【請求項４】
前記算術平均粗さが１７５ｎｍ以下である、請求項１〜３のいずれか一項に記載のフィルム。
【請求項５】
前記算術平均粗さが１５０ｎｍ以下である、請求項１〜４のいずれか一項に記載のフィルム。
【請求項６】
前記メルトマスフローレートが１５［ｇ／１０分］以上である、請求項１〜５のいずれか一項に記載のフィルム。
【請求項７】
前記メルトマスフローレートが１８［ｇ／１０分］以上である、請求項１〜６のいずれか一項に記載のフィルム。
【発明の詳細な説明】
【技術分野】
【０００１】
本発明は、結晶性樹脂組成物からなるフィルムに関する。
【背景技術】
【０００２】
フッ素樹脂は、耐候性、難燃性、耐熱性、防汚性、平滑性、耐薬品性等の優れた特性を示し、屋外環境に晒される物品の材料として好まれる。
フッ化ビニリデン系樹脂、中でもポリフッ化ビニリデン（以下「ＰＶＤＦ」と記す。）は融点と分解温度の差が大きく、成形加工に適した熱可塑性樹脂である。しかし、ＰＶＤＦの結晶は可視光の波長より大きいサイズまで成長しやすく、可視光の一部を散乱するために透明性が低くなる。そのため透明材料への適用が困難であった。
【０００３】
ＰＶＤＦの性質を取り込んだ樹脂材料の開発は過去に報告例がある。例えば、特許文献１のように、フッ化ビニリデン系樹脂に相溶するドメインと非相溶なドメインを持つコポリマーとＰＶＤＦをブレンドすることで結晶性と高透明性を併せ持つ樹脂組成物が報告されている。しかしながら、この報告では成形体のフィルムはプレス成形品であり、Ｔダイ法など、一般的な押出製膜による表面平滑性については言及されていない。
【０００４】
また、特許文献２ではＰＶＤＦとアクリル系樹脂を用いたフィルム、およびその製造法が報告されている。Ｔダイ法で製膜し、高い結晶性と透明性、及び表面平滑性を兼ね備えたフィルムが得られている。しかしながら、この報告で使用されるアクリル樹脂はＰＶＤＦに比べて流動性が低いため、ＰＶＤＦとブレンドした樹脂組成物の成形性が充分ではなかった。
【先行技術文献】
【特許文献】
【０００５】
【特許文献１】国際公開第２０１５／１４６７５２号
【特許文献２】国際公開第２０１１／１４２４５３号
【発明の概要】
【発明が解決しようとする課題】
【０００６】
本発明の目的は、高い結晶性、流動性、表面平滑性を備えたフィルムを提供することにある。
【課題を解決するための手段】
【０００７】
前記目的は、以下の本発明［１］〜［７］によって達成される。
［１］  フッ化ビニリデン系樹脂（Ａ）及びアクリル系樹脂（Ｂ）を含有する樹脂組成物からなるフィルムであって、
前記樹脂組成物は、ＪＩＳ  Ｋ７２１０に準拠し、温度２００℃、荷重５．０ｋｇで測定したメルトマスフローレートが１０〜３０［ｇ／１０分］、且つ、結晶融解エンタルピーが１０〜４５Ｊ／ｇであり、
前記フィルムは、ＪＩＳ  Ｋ７１２７に準拠してそれぞれ測定したＭＤ方向とＴＤ方向の引張降伏応力の比（ＭＤ／ＴＤ）が１．０５〜２．００、且つ、少なくとも一方の面の表面の算術平均粗さが２００ｎｍ以下である、フィルム。
［２］  アクリル系樹脂（Ｂ）がマクロモノマー単位を含有する、［１］に記載のフィルム。
［３］  ヘーズが６％以下である、［１］又は［２］に記載のフィルム。
［４］  前記算術平均粗さが１７５ｎｍ以下である、［１］〜［３］のいずれかに記載のフィルム。
［５］  前記算術平均粗さが１５０ｎｍ以下である、［１］〜［４］のいずれかに記載のフィルム。
［６］  前記メルトマスフローレートが１５［ｇ／１０分］以上である、［１］〜［５］のいずれかに記載のフィルム。
［７］  前記メルトマスフローレートが１８［ｇ／１０分］以上である、［１］〜［６］のいずれかに記載のフィルム。
【発明の効果】
【０００８】
本発明によれば、高い結晶性、流動性、表面平滑性を備えたフィルムが得られる。
【発明を実施するための形態】
【０００９】
＜フッ化ビニリデン系樹脂（Ａ）＞
フッ化ビニリデン系樹脂（Ａ）としては、例えば、フッ化ビニリデン単位７０質量％以上を含むコポリマー、又は、フッ化ビニリデンのホモポリマー（ＰＶＤＦ）が挙げられる。フッ化ビニリデン系樹脂（Ａ）は、フッ化ビニリデン単位の含有率が高いほど結晶性が良好となり、好ましい。
以下「フッ化ビニリデン系樹脂（Ａ）」を、単に「樹脂（Ａ）」と記す場合もある。
【００１０】
樹脂（Ａ）がコポリマーである場合の、フッ化ビニリデンと共重合させる単量体としては、例えば、ヘキサフルオロプロピレン、テトラフルオロエチレンなどの炭素数１〜１０、好ましくは炭素数１〜５のパーフルオロアルキレン（パーフルオロアルケン）が挙げられる。
樹脂（Ａ）の重合方法としては、懸濁重合、乳化重合等、公知の重合方法が挙げられる。重合方法により、得られる樹脂の結晶化度や力学的性質が異なる。本発明では懸濁重合や乳化重合が力学強度の観点から好ましい。
【００１１】
樹脂（Ａ）としては、融点と分解温度の差が大きく、成形加工に適することから、ＰＶＤＦが好ましい。
また、本発明においては、樹脂（Ａ）として、高い結晶融点を有するものが好ましい。尚、本発明において結晶融点は、ＪＩＳ  Ｋ７１２１、３．（２）に記載の方法に準拠して測定したときの結晶融解ピーク温度を意味する。
樹脂（Ａ）の結晶融点は１５０℃以上が好ましく、１６０℃以上がより好ましい。また、結晶融点の上限は、ＰＶＤＦの結晶融点に等しい１７０℃が好ましい。
【００１２】
樹脂（Ａ）の質量平均分子量は、成形加工に適した溶融粘度を得るために１０万〜１００万が好ましく、１５万〜８０万がより好ましく、１８万〜７０万が更に好ましい。
【００１３】
樹脂（Ａ）の市販品としては、例えば、アルケマ（株）製のＫｙｎａｒ７２０、Ｋｙｎａｒ７１０、Ｋｙｎａｒ７４０、Ｋｙｎａｒ７６０；（株）クレハ製のＫＦ  Ｔ＃８５０；ソルベイスペシャリティポリマーズ（株）製のＳｏｌｅｆ１００６、Ｓｏｌｅｆ１００８、Ｓｏｌｅｆ１０１５、Ｓｏｌｅｆ６０１０、Ｓｏｌｅｆ６０１２、Ｓｏｌｅｆ６００８が挙げられる。
樹脂（Ａ）は、１種を単独で用いてもよく２種以上を併用してもよい。
【００１４】
＜アクリル系樹脂（Ｂ）＞
アクリル系樹脂（Ｂ）は、単量体単位として（メタ）アクリレートを含む重合体であり、フッ化ビニリデン系樹脂（Ａ）との相溶性が良好な点から、特にメチルメタクリレート単位を含有する重合体が好ましい。
以下「アクリル系樹脂（Ｂ）」を、単に「樹脂（Ｂ）」と記す場合もある。
尚、本明細書において、「（メタ）アクリレート」は、「アクリレート」又は「メタクリレート」を示す。
【００１５】
メチルメタクリレート以外の単量体単位としては、例えば、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔ−ブチル（メタ）アクリレート、ｎ−ペンチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、ステアリル（メタ）アクリレート、イソボルニル（メタ）アクリレート、２−ヒドロキシエチル（メタ）アクリレート、ベンジル（メタ）アクリレート等のアルキル（メタ）アクリレートを由来源とする単量体単位；スチレン、α−メチルスチレン、ｐ−メチルスチレン、ｏ−メチルスチレン、ｔ−ブチルスチレン等の芳香族ビニル単量体を由来源とする単量体単位；アクリロニトリル、メタクリロニトリル等のシアン化ビニル単量体を由来源とする単量体単位；グリシジル（メタ）アクリレート等のグリシジル基含有単量体を由来源とする単量体単位；酢酸ビニル、酪酸ビニル等のカルボン酸ビニル単量体を由来源とする単量体単位；エチレン、プロピレン、イソブチレン等のオレフィン単量体を由来源とする単量体単位；ブタジエン、イソプレン等のジエン系単量体を由来源とする単量体単位；マレイン酸、無水マレイン酸等の不飽和カルボン酸単量体を由来源とする単量体単位が挙げられる。
これらの中で、高い透明性を得るためにアルキル（メタ）アクリレートを由来源とする単量体単位が好ましい。
アクリル系樹脂（Ｂ）は、他の単量体単位の１種を含んでもよく２種以上を含んでもよい。
【００１６】
樹脂（Ｂ）は、単独で成形したときにミクロ相分離するものが好ましい。ミクロ相分離構造を有すれば、樹脂（Ａ）とブレンドしたときに、樹脂（Ａ）の結晶化がミクロ相分離構造近傍で進行する。
【００１７】
樹脂（Ｂ）の相分離構造は、ドメインサイズが小さいほど好ましい。樹脂（Ａ）の結晶の微細化が起こりやすく、高い結晶性と高い透明性が簡便に両立し得る。更に、相のドメイン間の屈折率差による光学性能の低下も起こり難くなる。
各ドメインのサイズは５００ｎｍ以下が好ましく、３００ｎｍ以下がより好ましく、１００ｎｍ以下が更に好ましい。ドメインサイズが５００ｎｍ以下であれば、可視光域の波長が散乱し難く、高い透明性が得られる。各ドメインのサイズの下限は、２０ｎｍ程度である。
ドメインのサイズとは、例えば海島構造の相分離構造の場合には、島部にあたる部分の最も長い直径を意味する。共連続構造の場合には、ドメインのサイズとは、相間距離（横幅）を意味する。ドメインサイズは、ＴＥＭ観察などにより測定する。
【００１８】
樹脂（Ｂ）単独の相分離構造は、海島構造でも共連続構造でもどちらでもよい。成形体の諸物性は、樹脂（Ａ）と混合した後の相分離構造に左右される。
【００１９】
樹脂（Ｂ）がミクロ相分離構造を有するために、ブロック共重合体やグラフト共重合体のブロック鎖とすることや、それらの混合物とブレンドする等、公知の方法を用いることができる。
更にそれらを合成する方法としては、ＡＴＲＰ等のリビングラジカル重合やアニオン重合、マクロモノマーを用いた重合等があり、重合速度や工程数等の生産性の点から、マクロモノマーを用いた重合が好ましい。
【００２０】
共重合によって簡単に相分離構造が得られ、相分離構造を簡便に調整できる点で、樹脂（Ｂ）はマクロモノマー単位を含有することが好ましい。
樹脂（Ｂ）中のマクロモノマー単位の含有率は、２０〜６０質量％が好ましく、３０〜５０質量％がより好ましい。
【００２１】
マクロモノマーは、市販品を用いてもよく、公知の方法で単量体から製造してもよい。マクロモノマーの製造方法としては、例えば、コバルト連鎖移動剤を用いて製造する方法、α−ブロモメチルスチレン等のα置換不飽和化合物を連鎖移動剤として用いる方法、重合性基を化学的に結合させる方法、熱分解による方法が挙げられる。
【００２２】
樹脂（Ｂ）が含有するマクロモノマー単位は、樹脂（Ａ）との相溶性の点から、メチルメタクリレート単位を含有することが好ましい。
マクロモノマー単位中のメチルメタクリレート単位の含有率は、５０質量％以上が好ましく、７０質量％以上がより好ましく、８０質量％以上が更に好ましい。
【００２３】
樹脂（Ｂ）の質量平均分子量は、４万〜１００万が好ましい。成形体としたときの力学強度を保つには質量平均分子量が高い方が好ましいが、質量平均分子量が高すぎると流動性が低下し、成形性の低下を招く。力学強度と成形性を両立する観点から、５万〜７５万がより好ましく、５万〜５０万が更に好ましい。
【００２４】
＜樹脂組成物＞
樹脂組成物中の樹脂（Ａ）の含有率が２０質量％以上であれば、樹脂（Ａ）が結晶化しやすい。また、樹脂（Ａ）の含有率が６０質量％以下であれば、樹脂組成物を用いて成形した成形体は透明性に優れる。
また、結晶性と透明性が共に高い成形体の製造に用いる点で、樹脂（Ａ）の含有率は３０〜６０質量％がより好ましく、３５〜５５質量％が更に好ましい。
【００２５】
樹脂組成物中の樹脂（Ｂ）の含有率は、樹脂（Ａ）の結晶性を維持しつつ結晶サイズを抑制するために、４０〜８０質量％が好ましく、４０〜７０質量％がより好ましく、４５〜６５質量％が更に好ましい。
【００２６】
本発明の樹脂組成物は、樹脂組成物を用いた成形体の光学性能や機械特性を損なわない範囲で、必要に応じて添加剤を含有させることができる。添加剤の量は少ないほど好ましく、添加剤の含有量は樹脂組成物１００質量部に対して０〜２０質量部が好ましく、０〜１０質量部がより好ましく、０〜５質量部が更に好ましい。
添加剤としては、例えば、紫外線吸収剤、酸化防止剤、光安定剤、耐熱安定剤、合成シリカやシリコン樹脂粉末等のブロッキング防止剤、可塑剤、抗菌剤、防カビ剤、ブルーイング剤、帯電防止剤が挙げられる。
【００２７】
紫外線吸収剤としては、例えば、ベンゾエート系化合物、ベンゾフェノン系化合物、ベンゾトリアゾール系化合物、トリアジン系化合物、サリチレート系化合物、アクリロニトリル系化合物、金属錯塩系化合物、ヒンダードアミン系化合物；粒子径が０．０１〜０．０６μｍ程度の超微粒子酸化チタン、粒子径が０．０１〜０．０４μｍ程度の超微粒子酸化亜鉛等の無機系粒子が挙げられる。これらは、１種を単独で用いてもよく２種以上を併用してもよい。
【００２８】
紫外線吸収剤の含有量は、例えば樹脂組成物１００質量部に対して０．１〜１０質量部が好ましい。
【００２９】
紫外線吸収剤又は酸化防止剤として、例えば、重合体を構成する主鎖又は側鎖に、前記の紫外線吸収剤又は酸化防止剤を化学結合させた重合体型のものを使用することができる。
【００３０】
光安定剤としては、例えば、Ｎ−Ｈ型、Ｎ−ＣＨ３型、Ｎ−アシル型、Ｎ−ＯＲ型等のヒンダードアミン系又はフェノール系の光安定剤が挙げられる。
【００３１】
＜メルトマスフローレート＞
本発明の樹脂組成物は、ＪＩＳ  Ｋ７２１０に準拠し、温度２００℃、荷重５．０ｋｇで測定したメルトマスフローレート（以下「ＭＦＲ」ともいう。）が高いと生産性が高く、また成形加工温度を下げられるために好ましい。一方で、ＭＦＲが高すぎると添加物との混練が充分ではない可能性がある。そのため、ＭＦＲが１０〜３０［ｇ／１０分］であるものが好ましい。より好ましくは１５〜２８［ｇ／１０分］であり、更に好ましくは１８〜２６［ｇ／１０分］である。
【００３２】
＜結晶融解エンタルピー＞
樹脂（Ａ）の結晶性を取り込むために、本発明の樹脂組成物は、示差走査熱量計により測定した結晶融解エンタルピーが、１０〜４５Ｊ／ｇの範囲である。
結晶融解エンタルピーは樹脂組成物中の樹脂（Ａ）の含有率に依存し、結晶サイズを抑制する効果を得るために樹脂（Ｂ）の含有率を増やすと、値が低下する。結晶量と結晶サイズ抑制の両立から、結晶融解エンタルピーは、１０〜３５Ｊ／ｇが好ましく、１０〜３０Ｊ／ｇがより好ましい。
尚、本発明において結晶融解エンタルピーは、ＪＩＳ  Ｋ７１２１、３．（２）に準拠して測定したときの結晶融解エンタルピーを意味する。
【００３３】
＜樹脂組成物の製造＞
上記の必須成分及び任意成分を所定量配合し、ロール、バンバリーミキサー、単軸押出機、２軸押出機等の通常の混練機で混練して樹脂組成物を調製するが、通常はペレット状にするのが好ましい。
【００３４】
＜フィルム（成形体）＞
本発明のフィルムは、前記樹脂組成物を成形したものである。前記樹脂組成物を溶融押出しし、製膜する方法が好ましい。一般に溶融押出しすると、樹脂の流れ方向（ＭＤ）と垂直方向（ＴＤ）に差が見られるため好ましい。プレス成形やキャスト成形では流れ方向が無いため、一般に異方性が見られない。溶融押出法としては、Ｔダイ法やインフレーション法などが挙げられるが、生産性の点からＴダイ法が好ましい。溶融押出温度は、１５０〜２３０℃程度が好ましい。また、押出機としては、例えば、単軸押出機及び二軸押出機が挙げられる。
【００３５】
Ｔダイから押出された溶融押出物を、表面温度が３０〜８０℃、好ましくは３５〜７０℃、より好ましくは４０〜６０℃の少なくとも１本の冷却ロールに接触させて製膜する方法で製造される。
本発明において、冷却ロールとは冷媒を使用して表面の温度を調整することができるロールを意味する。Ｔダイから吐出された溶融押出物は冷却ロールに接触し、冷却ロールの表面温度まで冷却される。冷却ロールとしては、例えば、金属製の鏡面タッチロールや金属製のエンドレスベルトであっても良い。冷却ロールは１本用いても複数本使用しても良い。２本の冷却ロールで溶融押出物を挟持して製膜してもよい。
【００３６】
本発明の樹脂組成物は高い流動性を有するために、Ｔダイ法によってフィルムを製造する場合のＴダイの設定温度は低くても高い加工性を有する。具体的には、１８０〜２２０℃が好ましい。
【００３７】
フィルムは、通常、厚みが薄いフィルムの方が透明性の高いものが得られやすく、厚いフィルムの方が機械強度の高いものが得られやすい。そのため、本発明のフィルムの厚みとしては２０〜２５０μｍが好ましく、２５〜１５０μｍが好ましく、３０〜１００μｍが更に好ましい。
【００３８】
本発明においては、Ｔダイ法にて厚みの制御は充分なされているため、鏡面ロールによるプレス工程は通さないことが好ましい。鏡面ロールを使用すると、ロール表面の傷や異物によりフィルム表面に微細な凹凸が発生する恐れがある。
【００３９】
＜引張降伏応力＞
本発明のフィルムは、ＪＩＳ  Ｋ７１２７に準拠して、２３℃で２０ｍｍ／分の速度でそれぞれ測定したＭＤ方向の引張降伏応力σy（ＭＤ）とＴＤ方向の引張降伏応力σy（ＴＤ）に差があることが好ましい。ＭＤ（Ｍａｃｈｉｎｅ  Ｄｉｒｅｃｔｉｏｎ）はフィルム成形時の流れ方向を指し、ＴＤ（Ｔｒａｎｓｖｅｒｓｅ  Ｄｉｒｅｃｔｉｏｎ）はＭＤと垂直方向を指す。プレス成形やキャスト成形など、樹脂の流れ方向が無い場合は、お互いに垂直な２方向の引張降伏応力の差とする。具体的には、σy（ＭＤ）／σy（ＴＤ）の値が１．０５〜２．００が好ましい。この値が１より大きいと、一方向（ＭＤ）の引張降伏応力が上昇し、フィルムとしての耐久性が良くなる。この値が大きすぎると、他方向（ＴＤ）の強度が下がりすぎ、逆に耐久性が低下してしまう。より好ましくは１．０５〜１．８０であり、更に好ましくは１．０５〜１．６０である。
【００４０】
＜表面の算術平均粗さ＞
本発明においてフィルム表面の算術平均粗さは、フィルタ（ハイパスフィルタ）によって、断面曲線から長波長成分を遮断することによって得られる輪郭曲線（粗さ曲線）より求めることができる。これら断面曲線は、非接触３次元表面形状・粗さ測定器、原子間力顕微鏡、レーザー共焦点顕微鏡などを用いて測定することができる。また、この測定に好適な非接触３次元表面測定機として、ＺＹＧＯ社製の製品であるＮｅｗ  Ｖｉｅｗシリーズなどを挙げることができる。表面の算術平均粗さは、ヘーズ値を小さく抑えることが出来るため、２００ｎｍ以下であることが好ましく、１７５ｎｍ以下であることがより好ましく、１５０ｎｍ以下であることが更に好ましい。
【００４１】
＜ヘーズ＞
フィルムのヘーズ値としては、ＪＩＳ  Ｋ７１３６に準拠して測定した場合に、６％以下であることが好ましく、３％以下がより好ましく、１．５％以下が更に好ましい。
【実施例】
【００４２】
以下、実施例により本発明を説明するが、本発明はこれらの実施例に限定されるものではない。
尚、実施例中の「部」は「質量部」を、「％」は「質量％」を示す。
【００４３】
［評価方法］
実施例、比較例における各評価は、以下の方法により実施した。
【００４４】
（樹脂組成物の評価方法）
（１）分子量及び分子量分布
質量平均分子量（Ｍｗ）及び数平均分子量（Ｍｎ）は、ゲル浸透クロマトグラフィー（ＧＰＣ）（東ソー（株）製、商品名：ＨＬＣ−８２２０）を使用し、以下の条件にて測定した。
カラム：ＴＳＫ  ＧＵＡＲＤ  ＣＯＬＵＭＮ  ＳＵＰＥＲ  ＨＺ−Ｌ（４．６×３５ｍｍ）と２本のＴＳＫ−ＧＥＬ  ＳＵＰＥＲ  ＨＺＭ−Ｎ（６．０×１５０ｍｍ）を直列に接続
溶離液：テトラヒドロフラン
測定温度：４０℃
流速：０．６ｍＬ／分
尚、Ｍｗ及びＭｎは、Ｐｏｌｙｍｅｒ  Ｌａｂｏｒａｔｏｒｉｅｓ製のポリメチルメタクリレート（ピークトップ分子量＝１４１，５００、５５，６００、１０，２９０及び１，５９０の４種）を用いて作成した検量線を使用して求めた。
【００４５】
（２）結晶融解エンタルピー
示差走査熱量測定装置（（株）日立ハイテクサイエンス、商品名：ＤＳＣ６２００）を用いて、ＪＩＳ  Ｋ７１２１に則り、樹脂組成物の結晶融解エンタルピーを測定した。
サンプルはＪＩＳ  Ｋ７１２１、３（２）にしたがって調製し、用いた。結晶融解エンタルピーは３０℃から２００℃まで１０℃／分で昇温する２ｎｄ昇温過程にて観測される結晶融解ピークの面積より算出し、昇温中に結晶化ピークが見られる場合はその面積を差し引いた値を融解エンタルピーとした。
【００４６】
（３）メルトマスフローレート（ＭＦＲ）
ＪＩＳ  Ｋ７２１０に則り、２００℃に保ったシリンダへ試料を充填し、３分間保持した後、５．０ｋｇの荷重をかけて押出される試料を採取、秤量することで求めた。
【００４７】
（フィルムの評価方法）
（４）ヘーズ
ヘーズメーター（日本電色工業（株）製、商品名：ＮＤＨ２０００）を用いて、ＪＩＳ  Ｋ７１３６に則りヘーズを測定した。
各フィルム３点ずつ測定し、その平均値を求めた。
【００４８】
（５）引張降伏応力
フィルムをＭＤ、ＴＤ方向にそれぞれ打ち抜いた短冊型試験片を用いて、ＪＩＳ  Ｋ７１２７を参照し、テンシロン万能試験機ＲＴＣ−１２５０Ａ（オリエンテック製）にて引張試験を行なった。室温２３℃及び引張速度２０ｍｍ／分で引張試験を実施し、その時の応力歪み曲線から、引張降伏応力を求めた。
【００４９】
（６）表面の算術平均粗さ（Ｒａ）
フィルム表面の算術平均粗さは、非接触３次元走査型白色干渉法により求めた。測定面は、冷却ロールに接した面とし、異なる２箇所についてそれぞれ算術平均粗さを求め、その値を平均した。測定条件は以下のように設定した。
測定機器：Ｎｅｗ−Ｖｉｅｗ６３００（ＺＹＧＯ社製）
解析ソフト；ＭｅｔｒｏＰｒｏソフトウェア（ＺＹＧＯ社製）
対物レンズ：２．５倍
中間レンズズーム：１倍
Ｆｉｌｔｅｒ：Ｈｉｇｈ  Ｐａｓｓ
測定視野：２．８１ｍｍ×２．１１ｍｍ
カメラ解像度：３２０×２４０、２００Ｈｚ
【００５０】
＜製造例１＞
［分散剤］
撹拌機、冷却管及び温度計を備えた容量１２００Ｌの反応容器内に、１７％水酸化カリウム水溶液６１．６部、メチルメタクリレート（三菱レイヨン（株）製、商品名：アクリエステルＭ）１９．１部及び脱イオン水１９．３部を仕込んだ。次いで、反応装置内の液を室温にて撹拌し、発熱ピークを確認した後、更に４時間撹拌した。この後、反応装置内の反応液を室温まで冷却してメタクリル酸カリウム水溶液を得た。
【００５１】
次いで、撹拌機、冷却管及び温度計を備えた容量１０５０Ｌの反応容器内に、脱イオン水９００部、メタクリル酸２−スルホエチルナトリウム（三菱レイヨン（株）製、商品名：アクリエステルＳＥＭ−Ｎａ）６０部、上記のメタクリル酸カリウム水溶液１０部及びメチルメタクリレート１２部を入れて撹拌し、重合装置内を窒素置換しながら、５０℃に昇温した。その中に、重合開始剤として２，２’−アゾビス（２−メチルプロピオンアミジン）二塩酸塩（和光純薬工業（株）製、商品名：Ｖ−５０）０.０８部を添加し、更に６０℃に昇温した。昇温後、滴下ポンプを利用してメチルメタクリレートを０．２４部／分の速度で７５分間連続的に滴下した。反応溶液を６０℃で６時間保持した後、室温に冷却して、透明な水溶液である固形分１０％の分散剤を得た。
【００５２】
＜製造例２＞
［マクロモノマー］
（コバルト錯体の合成）
撹拌装置を備えた合成装置中に、窒素雰囲気下で、酢酸コバルト（ＩＩ）四水和物（和光純薬（株）製、和光特級）２．００ｇ（８．０３ｍｍｏｌ）及びジフェニルグリオキシム（東京化成（株）製、ＥＰグレード）３．８６ｇ（１６．１ｍｍｏｌ）及び予め窒素バブリングにより脱酸素したジエチルエーテル１００ｍｌを入れ、室温で２時間攪拌した。
次いで、三フッ化ホウ素ジエチルエーテル錯体（東京化成（株）製、ＥＰグレード）２０ｍｌを加え、更に６時間攪拌した。得られたものを濾過し、固体をジエチルエーテルで洗浄し、２０℃において１２時間真空乾燥し、茶褐色固体のコバルト錯体５．０２ｇ（７．９３ｍｍｏｌ、収率９９％）を得た。
【００５３】
（マクロモノマーの合成）
撹拌機、冷却管及び温度計を備えた重合装置中に、脱イオン水１４５部、硫酸ナトリウム（Ｎａ2ＳＯ4）０．１部及び製造例１で製造した分散剤（固形分１０％）０．２６部を入れて撹拌して、均一な水溶液とした。次に、メチルメタクリレート９５部、メチルアクリレート（三菱化学（株）製）５部、上記方法で製造したコバルト錯体０．００１６部及び重合開始剤としてパーオクタＯ（日油（株）製１，１，３，３−テトラメチルブチルパーオキシ２−エチルヘキサノエート、商品名）０．１部を加え、水性分散液とした。次いで、重合装置内を充分に窒素置換し、水性分散液を８０℃に昇温してから４時間保持した後に９５℃に昇温し１時間保持した。その後、反応液を４０℃に冷却して、マクロモノマーの水性懸濁液を得た。この水性懸濁液を濾過布で濾過し、濾過物を脱イオン水で洗浄し、４０℃で１２時間乾燥して、マクロモノマーを得た。ＧＰＣで分析したところ、Ｍｗは３１，５００、Ｍｎは１４，０００であった。
【００５４】
＜製造例３＞
［コポリマー（１）］
脱イオン水１４５部、硫酸ナトリウム０．１部及び製造例１で製造した分散剤０．２６部を混合して分散剤の水溶液を調製した。
冷却管付セパラブルフラスコに、製造例２で合成したマクロモノマー（以下「ＭＭ」とも記す。）４０部、メチルメタクリレート（ＭＭＡ）３０部及びアクリル酸ｎ−ブチル（三菱化学（株）製、ＢＡ）３０部及びｎ−オクタンチオール（東京化成（株）製）０．１部を攪拌しながら５０℃に加温し、原料シラップを得た。
原料シラップを４０℃以下に冷却した後、原料シラップにＡＭＢＮ（大塚化学（株）製２，２’−アゾビス（２−メチルブチロニトリル）、商品名）０．３部を溶解させ、シラップを得た。
【００５５】
次いで、シラップに分散剤の水溶液を加えた後、窒素バブリングによりセパラブルフラスコ内の雰囲気を窒素置換しながら、攪拌回転数を上げてシラップ分散液を得た。
シラップ分散液を７５℃に昇温し、重合発熱ピークが出るまでセパラブルフラスコの外温を保持した。重合発熱ピークが出た後、シラップ分散液が７５℃になったところで、シラップ分散液を８５℃に昇温し、３０分保持して重合を完結させ、懸濁液を得た。
懸濁液を４０℃以下に冷却した後に、懸濁液を濾過布で濾過し、濾過物を脱イオン水で洗浄し、４０℃で１６時間乾燥してコポリマー（１）を得た。
コポリマー（１）のＭｗは１６４，０００、Ｍｎは４９，０００、分子量分布（ＰＤＩ）は３．４であった。結果を表１に示す。
【００５６】
【表１】
2018048292.tif 000002
【００５７】
＜製造例４＞
［コポリマー（２）］
マクロモノマーを３０部、メチルメタクリレート４２部及びアクリル酸ｎ−ブチル２８部を使用した以外は、製造例３と同様にしてコポリマー（２）を得た。
コポリマー（２）のＭｗは１４８，０００、Ｍｎは５６，０００、ＰＤＩは２．６であった。結果を表１に示す。
【００５８】
＜製造例５＞
［コポリマー（３）］
メチルメタクリレート２４部及びアクリル酸ｎ−ブチル３６部を使用した以外は、製造例３と同様にしてコポリマー（３）を得た。
コポリマー（３）のＭｗは２１８，０００、Ｍｎは５２，５００、ＰＤＩは４．２であった。結果を表１に示す。
【００５９】
＜実施例１＞
フッ化ビニリデン系樹脂（Ａ）としてＰＶＤＦ（（株）クレハ製、商品名：ＫＦ  Ｔ＃８５０）４０部と、アクリル系樹脂（Ｂ）として製造例３で作製したコポリマー（１）６０部を６０℃で一晩予備乾燥させた後、ドライブレンドして、φ３０ｍｍ二軸混練押出機（Ｗｅｒｎｅｒ＆Ｐｆｌｅｉｄｅｒｅｒ社製）により最高温度２２０℃で押出し、ペレット状の樹脂組成物を得た。
【００６０】
上記手法で得られた樹脂組成物を６０℃で一晩予備乾燥させた後、３００ｍｍ幅のＴダイが搭載されたφ４０ｍｍのノンベントスクリュー型押出機（（株）ムサシノキカイ）により押出温度１８０〜２００℃、Ｔダイ温度２００℃で一本の温度４０℃の冷却ロール上に押出し、厚さ５０μｍのフィルムを得た。樹脂組成物及びフィルムの評価結果を表２及び表３に示す。
【００６１】
【表２】
2018048292.tif 000003
【００６２】
【表３】
2018048292.tif 000004
【００６３】
＜実施例２＞
アクリル系樹脂（Ｂ）として製造例４で作製したコポリマー（２）６０部を使用した以外は、実施例１と同様にして樹脂組成物及びフィルムを得た。得られたフィルムの各評価結果を表２及び表３に示す。
【００６４】
＜比較例１＞
アクリル系樹脂（Ｂ）として製造例５で作製したコポリマー（３）６０部を使用した以外は、実施例１と同様にして樹脂組成物及びフィルムを得た。得られたフィルムの各評価結果を表２に示す。
【００６５】
＜比較例２＞
成形方法として、樹脂組成物をＰＴＦＥ製の型に入れて２００℃でプレス成形（東洋精機（株）製ＭＩＮＩ  ＴＥＳＴ  ＰＲＥＳＳ−１０）した以外は、比較例１と同様にして厚さ２００μｍのフィルムを得た。得られたフィルムの各評価結果を表２に示す。
【００６６】
表２から明らかなように、本発明のフィルムは透明性に優れ、ヘーズ値が小さいと共にＭＦＲの値が高く、加工性に優れている。
【００６７】
また、表３から明らかなように、本発明のフィルムはＭＤ方向に引張降伏応力が高く、一方向の耐久性に優れている。
【００６８】
これに対して、表面粗さの大きい比較例１では、ヘーズ値の高いフィルムが得られた。また、比較例２のように、プレス成形品では表面粗さが小さく、厚みが大きくてもヘーズ値の小さいフィルムが得られるが、プレス成形では引張降伏応力の異方性が無い。
【産業上の利用可能性】
【００６９】
本発明のフィルムは、光学シート材、食品フィルム・意匠用フィルム・農業用フィルム、印刷メディアフィルム、マーキングフィルム、ラッピングフィルム等のフィルム材、自動車用内装材、自動車用外装材、医療用部材、建築用内装材、建築用外装材に好適である。